АНГОБ
ENGOBE

Изобретение относится к составам ангобов, которые могут быть использованы в производстве изделий бытовой керамики.
Известен ангоб, содержащий, мас.%: беложгущуюся глину (суспензия Часов-Ярской глины) 70,0-90,0; бой оконного листового стекла 10,0-30,0. Вводом 5 мас.% оксида хрома, 20 мас.% гематита или других окрашивающих добавок в ангоб можно получить окрашенные составы [1].
Задача изобретения состоит в повышении термостойкости ангоба.
Технический результат достигается тем, что ангоб, включающий беложгущуюся глину, молотый бой оконного листового стекла, окрашивающую добавку, отличающийся тем, что дополнительно содержит криолит и глинозем при следующем соотношении компонентов, мас.%: беложгущаяся глина 80,5-85,8; молотый бой оконного листового стекла 6,5-7,5; окрашиваюшая добавка 0,5-5,0; криолит 0,5-0,9; глинозем 5,5-6,5.
В таблице приведены составы ангоба.
Компоненты
Состав, мас. %:
1
2
3
Глина
85,1
85,8
80,5
Молотый бой оконного
6,5
7,0
7,5
листового стекла
Окрашивающая добавка
1
- оксид кобальта
-
0,5
-
- охра
2,0
-
-
- пиролюзит
-
-
5,0
Криолит
0,9
0,7
0,5
Глинозем
5,5
6,0
6,5
Термостойкость, °С
не менее 150
не менее 150
не менее 150
Компоненты дозируют в требуемых количествах В шаровую мельницу загружают бой оконного листового стекла, глинозем, криолит и размалывают в течение 2-3 часов сухим способом, затем загружают беложгущуюся глину (любых месторождений), выбранную окрашивающую добавку, заливают воду и проводят измельчение компонентов до остатка не более 2% на сетке №008. Влажность ангоба должна составлять 35-50%. Приготовленный ангоб наносят на поверхность отформованных керамических изделий. Ангобированные изделия подсушивают. Обжиг изделий проводят при температуре 11550-1250 °С.
Источник информации
1. Августиник А.И. Производство художественной керамики. /А.И.Августиник. - Л.: Стройиздат, 1975-592 с.